본 발명 의 점착 조성물 ( 실시 예 1 내지 4 ) 및 비 교예 1 내지 3 의 수 분리 성 을 평가 하 였 다 . 수 분리 성 을 평가 하 기 위한 방법 은 다음 과 같 다 : 본 출원 의 점착 조성물 을 PP 필름 상부 에 50 ~ 60 ㎛ 의 두께 로 도포 한 후 30 ℃ 에서 20 분 동안 건조 하 였 다 . 건조 된 결과물 을 30 mm x 50 mm 의 크기 로 절단 하 여 PET 병 에 부착 하 고 핸드 롤러 를 이용 하 여 압착 하 여 접착 하 여 시편 을 준비 하 였 다 . 상기 각 시편 을 증류수 에 완전 침지 한 후 교반기 를 이용 해 200 rpm 으로 i ) 1 분 경과 후 ii ) 5 분 경과 후 ⅲ ) 10 분 경과 후 ⅳ ) 20 분 경과 후 ⅴ ) 30 분 경과 후 ⅵ ) 1 시간 경과 후 시편 상태 를 확인 하 였 다 . 이후 시편 으로부터 점착 조성물 또는 점착제 가 기재 로부터 완전히 제거 될 때 까지 의 시간 을 측정 하 여 시편 의 수 분리 성 을 평가 하 였 다 . 평가 결과 는 하 기 표 4 에 나타내 었 다 .